СПОСОБ ПОЛУЧЕНИЯ ЛИСТА ВЫСОКООРИЕНТИРОВАННОЙ ТОНКОЙ ПЛЕНКИ С ПОРОШКОМ НЕОРГАНИЧЕСКОГО ВЕЩЕСТВА

1. Способ получения листа тонкой пленки с высоким содержанием порошка неорганического вещества, в котором порошок неорганического вещества, термопластичную смолу и вспомогательное вещество смешивают и вымешивают при заранее заданных соотношениях компонентов в смеси, формуют и затем вытягивают с получением листа тонкой пленки, причем указанный способ включает:
стадию подготовки порошка неорганического вещества, термопластичной смолы и вспомогательного вещества, где порошок неорганического вещества имеет средний размер частиц от 0,5 до 15 мкм и не содержит частиц размером по меньшей мере 50 мкм;
стадию формования заготовки листа тонкой пленки с высоким содержанием порошка неорганического вещества, включающую обеспечение смеси с массовым отношением количества порошка неорганического вещества к количеству термопластичной смолы от 60:40 до 82:18, добавление в смесь от 0,05 масс.% до 4,0 масс.% вспомогательного вещества, исходя из общего количества порошка неорганического вещества и термопластичной смолы, составляющего 100%, и
загрузку указанной смеси в качестве исходных материалов в машину экструзионного формования, оборудованную двумя шнеками, посредством которых исходные материалы вымешивают с воздействием высокого напряжение сдвига; экструдирование с помощью системы с Т-образной головкой путем продавливания вымешанных исходных материалов через головку, за которым следует немедленное приведение в контакт с валком, который имеет температуру 50°С или выше и формование, и
стадию выполнения продольного вытягивания и/или горизонтального вытягивания так, что лист тонкой пленки после вытягивания обладает требуемой кажущейся плотностью, при регулировании степени вытяжки как в продольном направлении, так и горизонтальном направлении в интервале от 1,1 до 3,0,
при этом термопластичную смолу выбирают так, чтобы обеспечить снижение кажущейся плотности листа тонкой пленки с высоким содержанием порошка неорганического вещества до значения от 0,55 до 1,40 при степени вытяжки, составляющей от 1,1 до 3,0, и
требуемую кажущуюся плотность регулируют в интервале от 0,55 до 1,40 для обеспечения белизны и непрозрачности посредством выбора термопластичной смолы вышеуказанным способом на стадии выполнения вытягивания.
2. Способ получения листа тонкой пленки с высоким содержанием порошка неорганического вещества по п.1, в котором, на стадии формования заготовки листа тонкой пленки с высоким содержанием порошка неорганического вещества, значение, полученное делением ширины отверстия щели на толщину заготовки листа тонкой пленки с высоким содержанием порошка неорганического вещества, составляет не более 10.
3. Способ по п.1, в котором степень вытяжки составляет от 1,1 до 2,5 как в продольном направлении, так и в горизонтальном направлении.
4. Способ по п.1, в котором требуемая кажущаяся плотность составляет от 0,55 до 1,25.
5. Способ по п.1, в котором термопластичная смола представляет собой по меньшей мере одну смолу, выбираемую из группы, состоящей из полиэтилена, полипропилена, полистирола и полиэтилентерефталата.
6. Способ по п.1, в котором термопластичная смола представляет собой полиэтилен, где по меньшей мере 60 масс.% составляет полиэтилен высокой плотности с показателем текучести расплава от 0,02 до 1,2 г/10 мин.
7. Способ по п.1, в котором термопластичная смола состоит из полиэтилена высокой плотности, и от 50 масс.% до 100 масс.% полиэтилена высокой плотности имеет показатель текучести расплава от 0,02 до 0,5 г/10 мин, а остальная часть полиэтилена высокой плотности имеет показатель текучести расплава от 0,5 до 1,2 г/10 мин.
8. Способ по п.1, в котором порошок неорганического вещества представляет собой по меньшей мере один порошок неорганического вещества, выбираемый из группы, состоящей из карбоната кальция, глины, диоксида кремния, оксида титана, талька, каолина и гидроксида алюминия.
9. Способ по любому из пп.1-8, в котором осуществляют обработку на каландре листа тонкой пленки с высоким содержанием порошка неорганического вещества, чтобы улучшить гладкость.
10. Лист тонкой пленки для печатания, включающий термопластичную смолу и порошок неорганического вещества, в котором массовое отношение количества термопластичной смолы к количеству порошка неорганического вещества составляет от 18:82 до 40:60, порошок неорганического вещества имеет средний размер частиц от 0,5 до 15 мкм и не содержит частиц размером по меньшей мере 50 мкм, и указанный лист имеет кажущуюся плотность от 0,55 до 1,40.
11. Лист тонкой пленки для печатания по п.10, в котором средний размер частиц порошка неорганического вещества составляет от 4,3 до 15 мкм.